Сплав на основе железа
IRON-BASED ALLOY

Изобретение относится к области черной металлургии, в частности, к составам сплавов на основе железа, которые могут быть использованы для изготовления сварочной проволоки.
Известен сплав на основе железа, содержащий мас. %: углерод 0,02-0,2; кремний 0,05-0,7; марганец 1,0-2,0; хром 16,0-18,0; никель 9,5-11,0; молибден 1,2-1,8; алюминий 0,03-0,1; титан 0,01-0,03; ниобий 0,01-0,05; железо - остальное [1].
Задачей изобретения является обеспечение прочности сварного соединения из сплава при повышенных температурах.
Технический результат достигается тем, что сплав на основе железа, содержащий марганец, хром, никель, молибден, ниобий, железо, дополнительно содержит кобальт и ванадий, при следующем соотношении компонентов, мас. %: марганец 1,0-2,0; хром 16,0-18,0; никель 16,0-20,0; молибден 0,8-1,0; ниобий 0,2-0,3; кобальт 3,0-4,0; ванадий 0,08-0,12; железо - остальное.
В таблице приведены составы сплава.
Хром, марганец, никель, молибден, ванадий, ниобий, кобальт, иттрий обеспечивают прочность сварного соединения из сплава при повышенных температурах. Ванадий, никель и кобальт увеличивают вязкость сплава, препятствует возникновению и развитию трещин в сварном соединении при механических нагрузках.
Сплав может быть выплавлен в электропечах.
Источник информации
1. SU 836194, 1981.